(57)【要約】【課題】光電変換効率に対する水分子の影響を抑制し、高い光電変換効率を長期にわたって維持できる光電気セルを提供する。【解決手段】表面に電極層(1)を有し、かつ該電極層(1)表面に光増感材を吸着した多孔質金属酸化物半導体膜(1)が形成されてなる基板(1)と、表面に電極層(2)を有する基板(2)とが、前記電極層(1)および電極層(2)が対向するように配置してなり、多孔質金属酸化物半導体膜(1)と電極層(2)との間に電解質層を設けてなる光電気セルにおいて、電解質層に水分子吸着剤を含むことを特徴とする光電気セル。前記水分子吸着剤がゼオライトである。前記ゼオライトが、ＺＳＭ−５型ゼオライト、モルデナイト型ゼオライト、フォージャサイト型ゼオライト、Ａ型ゼオライト、Ｌ型ゼオライト、βゼオライトから選ばれる１種以上である。【選択図】図１
2010073543.tif 000002
【特許請求の範囲】
【請求項１】
表面に電極層(1)を有し、かつ該電極層(1)表面に光増感材を吸着した多孔質金属酸化物半導体膜(1)が形成されてなる基板(1)と、
表面に電極層(2)を有する基板(2)とが、
前記電極層(1)および電極層(2)が対向するように配置してなり、
多孔質金属酸化物半導体膜(1)と電極層(2)との間に電解質層を設けてなる光電気セルにおいて、
電解質層に水分子吸着剤を含むことを特徴とする光電気セル。
【請求項２】
前記水分子吸着剤がゼオライトであることを特徴とする請求項１に記載の光電気セル。
【請求項３】
前記ゼオライトが、ＺＳＭ−５型ゼオライト、モルデナイト型ゼオライト、フォージャサイト型ゼオライト、Ａ型ゼオライト、Ｌ型ゼオライト、βゼオライトから選ばれる1種
以上であることを特徴とする請求項１または２に記載の光電気セル。
【請求項４】
前記水分子吸着剤の平均粒子径が５０ｎｍ〜１０μｍの範囲にあることを特徴とする請求項１〜３のいずれかに記載の光電気セル。
【請求項５】
前記水分子吸着剤中のアルカリ含有量が２重量％以下であることを特徴とする請求項１〜４のいずれかに記載の光電気セル。
【請求項６】
前記電極層(1)と多孔質金属酸化物半導体膜(1)との間にペルオキソチタン酸に由来する酸化チタン薄膜(1)を設けてなることを特徴とする請求項１〜５のいずれかに記載の光電
気セル。
【請求項７】
前記酸化チタン薄膜(1)の膜厚が１０〜７０ｎｍの範囲にあり、細孔容積が０．０１〜
０．２０ｍｌ／ｇの範囲にあり、平均細孔径が０．５〜５．０ｎｍの範囲にあることを特徴とする請求項１〜６のいずれかに記載の光電気セル。
【発明の詳細な説明】
【技術分野】
【０００１】
本発明は、電解質中に水分子吸着剤を含ませることによって光電変換効率に対する水分子の影響を抑制し、高い光電変換効率を長期にわたって維持できる光電気セルに関する。
【背景技術】
【０００２】
高バンドギャップを有する金属酸化物半導体材料が光電変換材料、光触媒材料等の他光センサーや蓄電材料（バッテリー）等に用いられている。
このうち、光電変換材料は光エネルギーを電気エネルギーとして連続して取り出せる材料であり、電極間の電気化学反応を利用して光エネルギーを電気エネルギーに変換する材料である。このような光電変換材料に光を照射すると、一方の電極側で電子が発生し、対電極に移動し、対電極に移動した電子は、電解質中をイオンとして移動して一方の電極に戻る。このエネルギー変換は連続であるため、たとえば、太陽電池などに利用されている。
【０００３】
一般的な太陽電池は、先ず透明性導電膜を形成したガラス板などの支持体上に光電変換材料用半導体の膜を形成して電極とし、次に、対電極として別の透明性導電膜を形成したガラス板などの支持体を備え、これらの電極間に電解質を封入して構成されている。
【０００４】
光電変換材料用半導体に吸着した光増感材に例えば太陽光を照射すると、光増感材は可視領域の光を吸収して励起する。この励起によって発生する電子は半導体に移動し、次いで、透明導電性ガラス電極に移動し、２つの電極を接続する導線を通って対電極に移動し、対電極に移動した電子は電解質中の酸化還元系を還元する。一方、半導体に電子を移動させた光増感材は、酸化体の状態になっているが、この酸化体は電解質中の酸化還元系によって還元され、元の状態に戻る。このようにして電子が連続的に流れ、光電変換材料は太陽電池として機能する。
【０００５】
この光電変換材料としては、半導体表面に可視光領域に吸収を持つ分光増感色素を吸着させたものが用いられている。たとえば、特開平１−２２０３８０号公報（特許文献１）には、金属酸化物半導体の表面に、ルテニウム錯体などの遷移金属錯体からなる分光増感色素層を有する太陽電池が記載されている。また、特表平５−５０４０２３号公報（特許文献２）には、金属イオンでドープした酸化チタン半導体層の表面に、ルテニウム錯体などの遷移金属錯体からなる分光増感色素層を有する太陽電池が記載されている。
【特許文献１】特開平１−２２０３８０号公報
【特許文献２】特表平５−５０４０２３号公報
【発明の開示】
【発明が解決しようとする課題】
【０００６】
上記のような太陽電池では、光を吸収して励起したルテニウム錯体などの分光増感色素層から酸化チタン半導体層へ電子の移動が迅速に行われることが光変換効率向上に重要であり、迅速に電子移動が行われないと再度ルテニウム錯体と電子の再結合あるいは電子の逆流（暗電流あるいはバックカレントという）が、起こり光変換効率が低下する。
【０００７】
特に、半導体表面に吸収した分光増感色素の中には水が存在すると脱離して光電変換に与らない分光増感色素が増加し、光電変換効率が低下する問題がある。
このような分光増感色素脱離の原因となる水は、主に光電気セル製造時に電解質が大気中から吸収する水、光電気セル使用時に電解質が大気中から吸収する水等がある。
【０００８】
このため、光電気セル製造工程を無水雰囲気とすることが行われているがそのための設備を必要とし、加えて生産性が低下する問題があった。
【課題を解決するための手段】
【０００９】
上記問題点に鑑み本発明者等は鋭意検討した結果、ゼオライトなどの水分子吸着剤を電解質層に含ませておくことによって、
光電気セルの光電変換効率が向上し、さらに、電解質が吸湿しても高い光電変換効率を維持することを見出して本発明を完成するに至った。
【００１０】
本発明の構成は以下の通りである。
[1]表面に電極層(1)を有し、かつ該電極層(1)表面に光増感材を吸着した多孔質金属酸化
物半導体膜(1)が形成されてなる基板(1)と、
表面に電極層(2)を有する基板(2)とが、
前記電極層(1)および電極層(2)が対向するように配置してなり、
多孔質金属酸化物半導体膜(1)と電極層(2)との間に電解質層を設けてなる光電気セルにおいて、
電解質層に水分子吸着剤を含むことを特徴とする光電気セル。
[2]前記水分子吸着剤がゼオライトである[1]の光電気セル。
[3]前記ゼオライトが、ＺＳＭ−５型ゼオライト、モルデナイト型ゼオライト、フォージ
ャサイト型ゼオライト、Ａ型ゼオライト、Ｌ型ゼオライト、βゼオライトから選ばれる1
種以上である[1]または[2]の光電気セル。
[4]前記水分子吸着剤の平均粒子径が５０ｎｍ〜１０μｍの範囲にある[1]〜[3]の光電気
セル。
[5]前記水分子吸着剤中のアルカリ含有量が２重量％以下である[1]〜[4]の光電気セル。
[6]前記電極層(1)と多孔質金属酸化物半導体膜(1)との間にペルオキソチタン酸に由来す
る酸化チタン薄膜(1)を設けてなる[1]〜[5]の光電気セル。
[7]前記酸化チタン薄膜(1)の膜厚が１０〜７０ｎｍの範囲にあり、細孔容積が０．０１〜０．２０ｍｌ／ｇの範囲にあり、平均細孔径が０．５〜５．０ｎｍの範囲にある[1]〜[6]の光電気セル。
【発明の効果】
【００１１】
本発明によれば、電解質層に水分子吸着剤を含んでいるので水分子が混入しても（１）光増感材が脱離することが無く長期にわたって高い光電変換効率を維持することができ、（２）光電気セル製造工程を無水雰囲気とする必要が無く経済性に優れた、光電気セルを提供することができる。（３）水分子吸着剤が絶縁性の粒子であるのでスペーサー機能を有し、ＰＥＴ等の可撓性の有機ポリマー基板であっても応力が加わった際に対の電極の接触を防止することができる。
【発明を実施するための最良の形態】
【００１２】
以下、本発明に係る光電気セルについて具体的に説明する。
光電気セル
本発明に係る光電気セルは、
表面に電極層(1)を有し、かつ該電極層(1)表面に光増感材を吸着した多孔質金属酸化物半導体膜(1)が形成されてなる基板(1)と、
表面に電極層(2)を有する基板(2)とが、
前記電極層(1)および電極層(2)が対向するように配置してなり、
多孔質金属酸化物半導体膜(1)と電極層(2)との間に電解質層を設けてなる光電気セルにおいて、電解質層に水分子吸着剤を含むことを特徴としている。
【００１３】
本発明に係る光電気セルとしては、たとえば、図１に示すものが挙げられる。
図１は、本発明に係る光電気セルの１例を示す概略断面図であり、表面に電極層(1)を
有し、必要に応じて該電極層(1)上に酸化チタン薄膜(1)を有し、電極層(1)上、あるいは
酸化チタン薄膜(1)上に光増感材を吸着した多孔質金属酸化物半導体膜(1)が形成されてなる基板(1)と、表面に電極層(2)を有する基板(2)とが、前記電極層(1)および電極層(2)が
対向するように配置してなり、多孔質金属酸化物半導体膜(1)と電極層(2)との間に水分子吸着剤を含む電解質が封入されている。
【００１４】
図１中、１は電極層(1)、２は半導体膜(1)、３は電極層(2)、４は電解質層(2)、５は基板(1)、６は基板(2)、７は酸化チタン薄膜(1)を示す。
なお、本発明によって得られる光電気セルは図示した光電気セルに限定されるものではなく、半導体膜を２層以上有し、この間に別の電極層および電解質層または水分子吸着剤を含む電解質層を設けた光電気セルであってもよい。
【００１５】
基板
一方の基板としてはガラス基板、ＰＥＴ等の有機ポリマー基板等の透明でかつ絶縁性を有する基板を用いることができる。
【００１６】
他の一方の基板としては使用に耐える強度を有していれば特に制限はなく、ガラス基板、ＰＥＴ等の有機ポリマー基板等の絶縁性基板の他に、金属チタン、金属アルミニウム、金属銅、金属ニッケルなどの導電性基板を使用することができる。
また、基板は少なくとも一方が透明であればよい。
【００１７】
電極層
基板(1)表面に形成された電極層(1)としては、酸化錫、Ｓｂ、ＦまたはＰがドーピングされた酸化錫、Ｓｎおよび／またはＦがドーピングされた酸化インジウム、酸化アンチモン、酸化亜鉛、貴金属等などの従来公知の電極を使用することができる。
【００１８】
このような電極層(1)は、熱分解法、ＣＶＤ法などの従来公知の方法により形成するこ
とができる。
また、他の一方の基板(2)表面に形成された電極層(2)としては、還元触媒能を有するものであれば特に制限されるものでなく、白金、ロジウム、ルテニウム金属、ルテニウム酸化物等の電極材料、酸化錫、Ｓｂ、ＦまたはＰがドーピングされた酸化錫、Ｓｎおよび／またはＦがドーピングされた酸化インジウム、酸化アンチモンなどの導電性材料の表面に前記電極材料をメッキあるいは蒸着した電極、カーボン電極など従来公知の電極を用いることができる。
【００１９】
このような電極層(2)は、基板(2)上に前記電極を直接コーティング、メッキあるいは蒸着させて、導電性材料を熱分解法、ＣＤＶ法等の従来公知の方法により導電層を形成した後、該導電層上に前記電極材料をメッキあるいは蒸着するなど従来公知の方法により形成することができる。
【００２０】
なお、基板(2)は、基板(1)と同様に透明基板であってもよく、また電極層(2)は、電極
層(1)と同様に透明電極であってもよい。さらに、基板(2)は基板(1)と同じものであって
もよく、電極層(2)は電極層(1)と同じものであってもよい。
【００２１】
透明基板(1)と透明電極層(1)の可視光透過率は高い方が好ましく、具体的には５０％以上、特に好ましくは９０％以上であることが望ましい。可視光透過率が５０％未満の場合は光電変換効率が低くなることがある。
【００２２】
電極層(1)および電極層(2)の抵抗値は、各々１００Ω／ｃｍ2以下であることが好まし
い。電極層の抵抗値が１００Ω／ｃｍ2を超えて高くなると光電変換効率が低くなること
がある。
【００２３】
酸化チタン薄膜
本発明において、必要に応じて電極層(1)上に酸化チタン薄膜(1)を形成することができる。この酸化チタン薄膜(1)は増粘剤を含むペルオキシチタン酸水溶液を用いて形成され
たものであり、緻密な膜である。
【００２４】
酸化チタン薄膜(1)は膜厚が１０〜７０ｎｍ、さらには２０〜４０ｎｍの範囲にあるこ
とが好ましい。酸化チタン薄膜(1)の膜厚が薄いと、酸化チタン膜(1)による暗電流の抑制、電子の再結合の抑制が不充分となる。酸化チタン薄膜(1)の膜厚が厚すぎると、エネル
ギー障壁が大きくなりすぎて電子の移動が抑制され、逆に光電変換効率が低下することがある。
【００２５】
また、酸化チタン薄膜(1)は細孔容積が０．０１〜０．２０ｍｌ／ｇ、さらには０．０
２〜０．１５ｍｌ／ｇの範囲にあることが好ましい。細孔容積が前記上限よりも多いと、緻密性が低下してしまい、電解液と電極との接触が起こり、電子の逆流、電子の再結合の抑制効果が不充分となることがある。なお、スパッタリングなどの方法でも、緻密な酸化チタン薄膜を得ることは可能であるが、緻密すぎて電子の移動を阻害したり、後に形成する多孔質金属酸化物半導体膜との密着性が不充分となることがある。
【００２６】
酸化チタン薄膜(1)は平均細孔径が０．５〜５．０ｎｍ、さらには１．０〜３．５ｎｍ
の範囲にあることが好ましい。酸化チタン薄膜(1)の平均細孔径が前記上限よりも大きい
ものは、電解液と電極との接触が起こり、電子の逆流、電子の再結合の抑制効果が不充分となることがある。
【００２７】
このような酸化チタン薄膜(1)は、電極層(1)上に増粘剤を含むペルオキシチタン酸水溶液を、(A)スピンコート法、(B)ディップコート法、(C)フレキソ印刷法、(D)ロールコーター法、(E)電気泳動法から選ばれる１種以上の方法で塗布し、乾燥し、硬化させることに
より形成することができる。
【００２８】
酸化チタン薄膜(1)の形成に用いるペルオキシチタン酸水溶液の濃度はＴiＯ2として０
．１〜２．０重量％、さらには０．３〜１．０重量％の範囲にあることが好ましい。ペルオキシチタン酸水溶液の濃度が薄いと、所望の膜厚の酸化チタン薄膜(1)が得られないこ
とがあり、繰返し塗布、乾燥を行う必要が生じる。ペルオキシチタン酸水溶液の濃度が薄いと、乾燥時にクラックが生じたり、緻密な膜を形成できないことがあり、暗電流の抑制、電子の再結合の抑制効果が得られないことがある。
【００２９】
ここで、ペルオキシチタン酸とは過酸化水和チタンをいい、たとえば、チタン化合物の水溶液、または水和酸化チタンのゾルまたはゲルに過酸化水素を加えて加熱することによって調製することができる。具体的には、まず、チタン化合物を加水分解してオルソチタン酸のゾルまたはゲルを調製する。
【００３０】
オルソチタン酸のゲルは、チタン化合物として塩化チタン、硫酸チタン、硫酸チタニルなどのチタン塩を使用し、この水溶液にアルカリを加えて中和し、洗浄することによって得ることができる。また、オルソチタン酸のゾルは、チタン塩の水溶液をイオン交換樹脂に通して陰イオンを除去するか、あるいはチタンテトラメトキシド、チタンテトラエトキシド、チタンテトライソプロポキシドなどのチタンアルコキシドの水および／または有機溶媒に酸またはアルカリを加えて加水分解することによって得ることができる。
【００３１】
中和あるいは加水分解する際、チタン化合物の溶液のｐＨは７〜１３の範囲にあることが好ましい。チタン化合物溶液のｐＨが上記範囲にあるとオルソチタン酸のゲルまたはゾルの微細な粒子が得られ、後述する過酸化水素との反応が容易となる。
【００３２】
さらに、中和あるいは加水分解する際の温度は０〜６０℃の範囲にあることが好ましく、特に好ましい範囲は０〜５０℃の範囲である。中和あるいは加水分解する際の温度が上記範囲にあるとオルソチタン酸のゲルまたはゾルの微細な粒子が得られ、後述する過酸化水素との反応が容易となる。得られたゲルまたはゾル中のオルソチタン酸粒子は、非晶質であることが好ましい。
【００３３】
次に、オルソチタン酸のゲルまたはゾルあるいはこれらの混合物に、過酸化水素を添加してオルソチタン酸を溶解してペルオキシチタン酸水溶液を調製する。
ペルオキシチタン酸水溶液を調製するに際しては、オルソチタン酸のゲルまたはゾルあるいはこれらの混合物を、必要に応じて約５０℃以上に加熱したり、攪拌したりすることが好ましい。また、この際、オルソチタン酸の濃度が高くなるすぎると、その溶解に長時間を必要とし、さらに未溶解のゲルが沈殿したり、あるいは得られるペルオキシチタン酸水溶液が粘調になることがある。このため、ＴiＯ2濃度としては、約１０重量％以下であることが好ましく、さらに約５重量％以下であることが望ましい。
【００３４】
添加する過酸化水素の量は、Ｈ2Ｏ2／ＴiＯ2(オルソチタン酸はＴiＯ2に換算)重量比で１以上であれば、オルソチタン酸を完全に溶解することができる。Ｈ2Ｏ2／ＴiＯ2重量比が１未満であると、オルソチタン酸が完全には溶解せず、未反応のゲルまたはゾルが残存することがある。また、Ｈ2Ｏ2／ＴiＯ2重量比は大きいほど、オルソチタン酸の溶解速度は大きく反応時間は短時間で終了するが、あまり過剰に過酸化水素を用いても、未反応の過酸化水素が系内に残存するだけであり、経済的でない。このような量で過酸化水素を用いると、オルソチタン酸は０.５〜２０時間程度で溶解する。本発明に用いるペルオキシ
チタン酸水溶液は溶解後、５０〜９０℃で熟成することが好ましい。この熟成を行うと実質的に非晶質であるがアナターゼ類似のＸ線回折パターンを示し、平均粒子径が１０〜５０ｎｍの範囲にある粒子が生成し、前記細孔容積および平均細孔径を有する酸化チタン薄膜を再現性よく得ることができる。
【００３５】
熟成時間は熟成温度によっても異なるが、通常１〜２５時間である。
また、本発明に用いるペルオキシチタン酸水溶液は増粘剤を含んでいるが、増粘剤としてはエチレングリコール、ポリエチレングリコール、ポリビニルピロリドン、ヒドロキシプロピルセルロース、ポリアクリル酸、エチルセルロース、ポリビニルアルコール、メタノール、エタノール、イソプロピルアルコール、ノルマルブタノール、ターシャリーブタノール等が含まれていてもよい。このような増粘剤がペルオキシチタン酸水溶液中に含まれていると、塗布液の粘度が高くなり、これにより均一に塗布することができ、クラックのない均一な膜厚の酸化チタン薄膜が得られ、下層の電極層との密着性の高い酸化チタン薄膜を得ることができる。
【００３６】
ペルオキシチタン酸水溶液中の増粘剤の濃度は増粘剤の種類によっても異なるが１．０〜６０．０重量％、さらには３．０〜３５．０重量％の範囲にあることが好ましい。増粘剤の濃度が低すぎると前記増粘剤を用いた効果が不充分であり、また濃度が高すぎると塗布性が低下し、膜厚が厚くなりすぎたり、クラックが生じることがあり、前記酸化チタン薄膜を設ける効果が得られないことがある。
【００３７】
ペルオキシチタン酸水溶液の塗布方法が(A)スピンコート法、(B)ディップコート法、(C)フレキソ印刷法、(D)ロールコーター法(E)電気泳動法のいずれかであれば、電極層との
密着性に優れ、膜厚が均一で、クラックがなく、かつ強度に優れた酸化チタン薄膜(1)を
形成することができ、特に工業的にはフレキソ印刷法が好適に採用することができる。
【００３８】
乾燥は分散媒である水を除去できる温度であればよく、従来公知の方法を採用することができ、風乾することも可能であるが、通常５０〜２００℃で０．２〜５時間程度乾燥する。本発明では、乾燥後、後述する多孔質金属酸化物半導体膜を形成することができるが、乾燥後硬化した後多孔質金属酸化物半導体膜を形成してもよい。
【００３９】
乾燥処理のみでも硬化するが、さらに必要に応じて紫外線を照射し、ついで加熱処理によってアニーリングする。
紫外線の照射はペルオキソチタン酸が分解して硬化するに必要な量照射すればよい。
加熱処理は、通常、２００〜５００℃、さらには３００〜４５０℃で概ね１〜４８時間処理する。
【００４０】
多孔質金属酸化物半導体膜
前記電極層(1)上、または必要に応じて設ける酸化チタン薄膜(1)上に多孔質金属酸化物半導体膜が形成されている。この多孔質金属酸化物半導体膜の膜厚は、０．１〜５０μｍの範囲にあることが好ましい。
【００４１】
多孔質金属酸化物半導体膜としては従来公知の多孔質金属酸化物半導体膜を用いることができ、通常、酸化チタン微粒子からなる多孔質金属酸化物半導体膜が用いられる。
酸化チタン微粒子の平均粒子径は５〜６００ｎｍ、さらには１０〜３００ｎｍの範囲にあることが好ましい。
【００４２】
酸化チタン微粒子の平均粒子径が５ｎｍ未満のものは得ることが困難であり、得られたとしても結晶性が低く、また、形成後の半導体膜を加熱処理した際に温度によっては焼結することがあり、酸化チタン微粒子の比表面積が低下するために光増感材の吸着量が低下し、光電変換効率が不充分となることがある。
【００４３】
酸化チタン微粒子の平均粒子径が６００ｎｍを越えると、光増感材の吸着量が不充分となり、光電変換効率が不充分となることがある。
酸化チタン微粒子は結晶性の酸化チタン、例えば、アナタース型酸化チタン、ブルッカイト型酸化チタン、ルチル型酸化チタンであることが好ましい。
【００４４】
本発明に係る多孔質金属酸化物半導体膜の細孔容積は０．１０〜０．８０ｍｌ／ｇ、さらには０．２０〜０．６５ｍｌ／ｇの範囲にあることが好ましい。
多孔質金属酸化物半導体膜の細孔容積が０．１０ｍｌ／ｇより小さい場合は、増感色素の吸着が不十分となったり、電解質の拡散性が低下してバックカレントを引き起こすことがあり、変換効率が不充分となることがある。
また０．８０ｍｌ／ｇを超えて高い場合には金属酸化物半導体膜の強度が不充分となることがある。
【００４５】
このような多孔質金属酸化物半導体膜の形成方法は、前記した酸化チタン微粒子を含む多孔質金属酸化物半導体膜形成用塗布液を用いて、公知の塗布方法を採用できるが、好適には本願出願人の出願による特開平１１−３３９８６７号公報に開示した金属酸化物半導体膜の製造方法は好適に準用することができる。
本発明に係る光電気セルでは、多孔質金属酸化物半導体膜(1)が光増感材を吸着してい
る。
【００４６】
光増感材
光増感材としては、可視光領域、紫外光領域、赤外光領域の光を吸収して励起するもの
であれば特に制限はなく、たとえば有機色素、金属錯体などを用いることができる。
有機色素としては、分子中にカルボキシル基、ヒドロキシアルキル基、ヒドロキシル基、スルホン基、カルボキシアルキル基等の官能基を有する従来公知の有機色素が使用できる。  具体的には、メタルフリーフタロシアニン、シアニン系色素、メタロシアニン系色素、トリフェニルメタン系色素およびウラニン、エオシン、ローズベンガル、ローダミンＢ、ジブロムフルオレセイン等のキサンテン系色素等が挙げられる。これらの有機色素は金属酸化物半導体膜への吸着速度が早いという特性を有している。
【００４７】
また、金属錯体としては、特開平1-220380号公報、特表平5-504023号公報などに記載された銅フタロシアニン、チタニルフタロシアニンなどの金属フタロシアニン、クロロフィル、ヘミン、ルテニウム-トリス(2,2'-ビスピリジル-4,4'-ジカルボキシラート)、シス-(ＳＣＮ-)-ビス(2,2'-ビピリジル-4,4'-ジカルボキシレート)ルテニウム、ルテニウム-シ
ス-ジアクア-ビス(2,2'-ビピリジル-4,4'-ジカルボキシラート)などのルテニウム-シス-
ジアクア-ビピリジル錯体、亜鉛-テトラ(4-カルボキシフェニル)ポルフィンなどのポルフィリン、鉄-ヘキサシアニド錯体等のルテニウム、オスミウム、鉄、亜鉛などの錯体を挙
げることができる。これらの金属錯体は分光増感の効果や耐久性に優れている。
【００４８】
上記の光増感材としての有機色素または金属錯体は単独で用いてもよく、有機色素または金属錯体の２種以上を混合して用いてもよく、さらに有機色素と金属錯体とを併用してもよい。
【００４９】
多孔質金属酸化物半導体膜の光増感材の吸着量は多孔質金属酸化物半導体膜の比表面積１ｃｍ2あたり１００μｇ以上、さらには１５０μｇ以上であることが好ましい。
多孔質金属酸化物半導体膜の光増感材の吸着量が１００μｇ未満の場合は光電変換効率が不充分となる。
【００５０】
このような光増感材の吸着方法は、特に制限はなく、光増感材を溶媒に溶解した溶液を、ディッピング法、スピナー法、スプレー法等の方法により多孔質金属酸化物半導体膜に吸収させ、次いで乾燥する等の一般的な方法が採用できる。さらに必要に応じて前記吸収工程を繰り返してもよい。また、光増感材溶液を加熱環流しながら前記基板と接触させて光増感材を多孔質金属酸化物半導体膜に吸着させることもできる。
光増感材を溶解させる溶媒としては、光増感材を溶解するものであればよく、具体的には、水、アルコール類、トルエン、ジメチルホルムアミド、クロロホルム、エチルセルソルブ、Nーメチルピロリドン、テトラヒドロフラン等を用いることができる。
【００５１】
光増感材溶液の光増感材の濃度は多孔質金属酸化物半導体膜の比表面積１ｃｍ2あたり
１００μｇ以上、さらには２００μｇ以上となる濃度が好ましい。
本発明では、前記した表面に電極層(1)を有し、該電極層(1)上に必要に応じて酸化チタン薄膜(1)を有し、かつ電極層(1)上または酸化チタン薄膜(1)上に光増感材を吸着した多
孔質金属酸化物半導体膜を有する基板(1)と、表面に電極層(2)を有する基板(2)とを、電
極層(1)および電極層(2)が対向するように配置し、側面を樹脂にてシールし、多孔質金属酸化物半導体膜(1)と電極層(2)との間に水分子吸着剤を含む電解質を封入し、さらに電極間をリード線で接続することによって光電気セルを製造することができる。
【００５２】
電解質層
電解質としては、電気化学的に活性な塩とともに酸化還元系を形成する少なくとも１種の化合物との混合物が使用される。
【００５３】
電気化学的に活性な塩としては、テトラプロピルアンモニウムアイオダイドなどの４級アンモニウム塩が挙げられる。酸化還元系を形成する化合物としては、キノン、ヒドロキ
ノン、沃素（Ｉ-／Ｉ-3）、沃化カリウム、臭素（Ｂr-／Ｂr-3）、臭化カリウム等が挙げられる。場合によってはこれらを混合して使用することもできる。
【００５４】
電解質の使用量は、電解質の種類、後述する溶媒の種類によっても異なるが、概ね０.
１〜５モル／リットルの範囲にあることが好ましい。
電解質層には、従来公知の溶媒を用いることができる。具体的には炭素数１〜６のアルコール類、オリゴエーテル類、プロピオンカーボネート等のカーボネート類、燐酸エステル類、ジメチルホルムアミド、ジメチルスルホキシド、N-メチルピロリドン、N-ビニルピロリドン、スルホラン６６の硫黄化合物、炭酸エチレン、アセトニトリル、γ−ブチロラクトンおよびイオン性液体等が挙げられる。
【００５５】
イオン性液体については、特に制限されるものではないが、室温で液体であり、例えば四級化イミダゾリウム誘導体、四級化ピリジウム誘導体、四級化アンモニウム誘導体等の窒素原子を有する化合物をカチオンとし、ＢＦ4-、ＰＦ6-、(ＨＦ)n-、ビストリフルオロメチルスルホニルイミド［Ｎ(ＣＦ3ＳＯ2)2-］、トリシアノメチル［Ｃ(ＣＮ)3-］、ヨウ化物イオン等をアニオンとして有する常温溶融塩が挙げられる。
本発明では、電解質層に水分子吸着剤が含まれている。
【００５６】
水分子吸着剤
水分子吸着剤としては、水分子吸着能を有し、電解質に対して化学的に安定であれば特に制限はなく、従来公知の吸着剤を用いることができる。このような水分子吸着剤を含むことで、光電気セル作製時およびその後の経時変化にともない、電解質層中に含まれる水分子が吸着される。その結果、光増感材が脱離することが無く長期にわたって高い光電変換効率を維持することができ、さらに光電気セル製造工程を無水雰囲気とする必要が無く経済性に優れた、光電気セルを提供することができる。
【００５７】
具体的には、シリカ、アルミナ、ジルコニア、チタニア、シリカ・アルミナ、シリカ・ジルコニア、シリカ・チタニア等の無機酸化物、無機複合酸化物、吸水性樹脂ポリマー等およびこれらの混合物が挙げられる。
【００５８】
これらの水分子吸着剤は、絶縁性の粒子であるのでスペーサー機能を有し、ＰＥＴ等の可撓性の有機ポリマー基板であっても応力が加わった際に対の電極の接触を防止することが可能である。
【００５９】
中でも、結晶性のシリカ・アルミナであるゼオライトは、水分子を選択的に吸着し、吸着容量が大きく、吸着力が強いので好適に用いることができる。
ゼオライトとしては、ＺＳＭ−５型ゼオライト、モルデナイト型ゼオライト、フォージャサイト型ゼオライト、Ａ型ゼオライト、Ｌ型ゼオライト、βゼオライトから選ばれる1
種以上であることが好ましい。
【００６０】
水分子吸着剤は、平均粒子径が５０ｎｍ〜１０μｍ、さらには１００ｎｍ〜２μｍの範囲にあることが好ましい。なお、この範囲で、形成される電解質層の厚さに応じて、適宜粒子径は選択される。
【００６１】
水分子吸着剤の平均粒子径が小さすぎると、酸化チタン半導体膜の細孔径を塞ぎ、電解質の拡散を抑制する可能性がある。また、水分子吸着剤がゼオライトである場合、結晶性が低く、水分吸着量が低下し、ゼオライトの使用量を増加させる必要があり、水分子吸着剤の量は少量で効果を発揮させる観点から望ましくない。また、粒子が小さすぎると容易に移動することからスペーサー機能が得られない場合がある。水分子吸着剤の平均粒子径が大きすぎると、単一粒子として得ることが困難であり、得られたとしても電解質層中で
の分散が不均一になり、場合によって、セル自体を破損させることもなり、また、外部表面積が小さいために水分子吸着速度が低下するためか、本発明の効果、すなわち光増感材の脱離を抑制し、長期にわたって高い光電変換効率を維持できる効果が充分得られない場合がある。
【００６２】
水分子吸着剤の形状は特に制限はないが、球状粒子、針状粒子、多面体粒子等が一般的である。
本発明では、特に平均粒子径が５０ｎｍ〜０．５μｍの範囲にある微小ゼオライトを用いることが好ましい。（特表平８−５００５７４号公報、特開２００４−３１５３３８号公報）
このような微小ゼオライトを用いると、水分子の吸着速度、吸着能に優れ、電解質中のイオンの拡散を阻害せず、本願発明の効果を発揮することができる。
【００６３】
水分子吸着剤がアルカリ、特にナトリウムを含まないことが望ましく、水分子吸着剤中のアルカリ含有量は２重量％以下、特に１重量％以下であることが好ましい。水分子吸着剤中のアルカリ含有量が多くなると、アルカリイオンが遊離しやすく、遊離したアルカリイオンがＩ-／Ｉ-3の酸化還元に対して影響を与えたり、吸着した水分子と同様、酸化物
半導体電極表面にエステル結合した色素の加水分解、加水分解による脱離を促進したりする場合がある。
【００６４】
ゼオライトのアルカリ含有量を低減させる方法としては、従来公知の方法を採用することができる。例えば、合成して得られたゼオライトを塩化アンモニウム塩などの水溶液中でイオン交換する方法が一般的である。イオン交換は必要に応じて繰り返し行うことが好ましく、途中で加熱焼成してイオン交換してもよい。また、耐酸性のあるモルデナイト型ゼオライト、ＺＳＭ型-５型ゼイオライトなどは直接塩酸等の酸で処理することも可能で
ある。
【００６５】
電解質層中の水分子吸着剤の含有量は水分子吸着剤の水分子吸着容量によっても異なるが、０．００１〜１０重量％、さらには０．０１〜１重量％の範囲にあることが好ましい。
【００６６】
電解質層中の水分子吸着剤の含有量が少ないと、電解質層中の水分を充分吸着できず、このため、光増感材の脱離を抑制できず、光電変換効率が不充分となる場合がある。電解質層中の水分子吸着剤の含有量を多くしても、その必要性が殆どないことに加え、電解質の減量が多くなることに加え電解質中の電子の拡散が水分子吸着剤により阻害され、光電変換効率が不充分となる傾向にある。
【００６７】
水分子吸着剤は、電解質溶液に混合した後、光電気セル内に封入される。その方法は特に制限されないが、公知の方法を特に制限なく採用することができる。
なお、使用する溶媒は少なくとも水分量が、10000ｐｐｍ以下のものであることが望ま
しい。これ以上水分を含んでいると、水分子吸着剤を多量に使用する必要が生じ、上記のような問題を生じることとなる。このため、予め溶媒などは脱水処理を行ってもよく、水分を吸着しないような設備や環境を設けておくことが望ましい。
【００６８】
[実施例]
以下、本発明を実施例により説明するが、本発明はこれらに実施例により限定されるものではない。
【００６９】
[水分子吸着剤の調製]
(1)ゼオライト水分子吸着剤
シリカアルミナヒドロゲルスラリー(1-1)の調製
ＮａＯＨ水溶液（ＮａＯＨ濃度４８重量％）２０３ｇにアルミン酸ソーダ水溶液（Ａl2Ｏ3濃度２２重量％、Ｎａ2Ｏ濃度１７重量％）５７．７ｇを加え、１時間攪拌した。
ついで、これにＳiＯ2濃度１６．２重量％の３号水硝子７４０ｇを１時間で添加した。この時、温度を３０℃に維持した。ついで、３０分間撹拌した後、３８℃で１２時間静置してシリカアルミナヒドロゲルスラリー(1-1)を調製した。
シリカアルミナヒドロゲルスラリー(1-1)の酸化物モル比は、Ｎa2Ｏ：Ａl2Ｏ3：ＳiＯ2：Ｈ2Ｏ＝１６．０：１．０：１６．０：３３２であった。
【００７０】
シリカアルミナヒドロゲルスラリー(2-1)の調製
ＳiＯ2濃度２４重量％の３号水硝子５００ｇにシリカアルミナヒドロゲルスラリー(1-1) ５００ｇを撹拌しながら添加し、３０分間攪拌して、シリカアルミナヒドロゲルスラリー(2-1)を調製した。この酸化物モル比は、Ｎa2Ｏ：Ａl2Ｏ3：ＳiＯ2：Ｈ2Ｏ＝２６．０
：１．０：４８．１：６３７であった。
【００７１】
ついで、シリカアルミナヒドロゲルスラリー(2-1)を６０℃で４８時間水熱処理し、遠
心分離し、イオン交換水で充分に洗浄し、コロイド状フォージャサイト型ゼオライト(1)
を合成した。得られたコロイド状フォージャサイト型ゼオライト(1)について、走査型電
子顕微鏡写真を撮影し、１００個の粒子について粒子径を求めて算出した平均粒子径は６０ｎｍであった。また、ＳiＯ2/Ａl2Ｏ3比は４．０、比表面積は２９０ｍ2／ｇであった
。
【００７２】
ついで、コロイド状フォージャサイト型ゼオライト(1)を過剰の硫酸アンモニウムの水
溶液でイオン交換を３回繰り返し、充分洗浄した後乾燥し、ついで、４００℃で２時間焼成してゼオライト水分子吸着剤(1)を調製した。
ゼオライト水分子吸着剤(1)のアルカリ含有量は０．９重量％であった。
【００７３】
(2)ゼオライト水分子吸着剤の調製
シリカアルミナヒドロゲルスラリー(1-2)の調製
ＮａＯＨ水溶液（ＮａＯＨ濃度４８重量％）１８８ｇにアルミン酸ソーダ水溶液（Ａl2Ｏ3濃度２２重量％、Ｎａ2Ｏ濃度１７重量％）５６．９ｇを加えて、１時間攪拌した。
ついで、これにシリカ濃度１７．５重量％の３号水硝子７５５ｇを１時間で添加した。この時、温度を３０℃に維持した。ついで、３０分間撹拌した後、３８℃で５０時間静置してシリカアルミナヒドロゲルスラリー(1-2)を調製した。
シリカアルミナヒドロゲルスラリー(1-2)の酸化物モル比は、Ｎａ2Ｏ：Ａl2Ｏ3：ＳiＯ2：Ｈ2Ｏ＝１６．０：１．０：１７．９：３３２であった。
【００７４】
シリカアルミナヒドロゲルスラリー(2-2)の調製
ＳiＯ2濃度２４重量％の３号水硝子５００ｇにシリカアルミナヒドロゲルスラリー(1-5)５００ｇを撹拌しながら添加し、３０分間攪拌して、シリカアルミナヒドロゲルスラリ
ー(2-2)を調製した。この酸化物モル比は、Ｎａ2Ｏ：Ａl2Ｏ3：ＳiＯ2：Ｈ2Ｏ＝２６．１：１．０：５０．５：６４１であった。
【００７５】
ついで、シリカアルミナヒドロゲルスラリー(2-2)を６０℃で４８時間水熱処理し、遠
心分離し、イオン交換水で充分に洗浄し、コロイド状フォージャサイト型ゼオライト(2)
を合成した。得られたコロイド状フォージャサイト型ゼオライト(2)の平均粒子径は１０
０ｎｍであった。また、ＳiＯ2/Ａl2Ｏ3比は４．０、比表面積は３１０ｍ2／ｇであった
。
【００７６】
ついで、コロイド状フォージャサイト型ゼオライト(2)を過剰の硫酸アンモニウムの水
溶液でイオン交換を３回繰り返し、充分洗浄した後乾燥し、４００℃で２時間焼成してゼオライト水分子吸着剤(2)を調製した。
ゼオライト水分子吸着剤(2)のアルカリ含有量は０．８重量％であった。
【００７７】
(3)ゼオライト水分子吸着剤
ＮａＹゼオライト（日揮触媒化成（株）製：Ｔ−９０、平均粒子径：１．２μｍ、Ｓi
Ｏ2/Ａl2Ｏ3比：５．０、比表面積：６００ｍ2／ｇ）を過剰の硫酸アンモニウムの水溶液でイオン交換を１回行い、ついで、１２０℃で２時間乾燥し、６００℃で２時間焼成した。ついで、過剰の硫酸アンモニウムの水溶液でイオン交換を２回行い、充分洗浄した後１２０℃で２時間乾燥し、４００℃で２時間焼成してゼオライト水分子吸着剤(3)を調製し
た。
ゼオライト水分子吸着剤(3)のアルカリ含有量は０．５重量％であった。
【００７８】
(4)ゼオライト水分子吸着剤
ＮａＹゼオライト（日揮触媒化成（株）製：Ｔ−９０、平均粒子径１．２μｍ、ＳiＯ2/Ａl2Ｏ3比は５．０、比表面積６００ｍ2／ｇ）を過剰の硫酸アンモニウムの水溶液でイ
オン交換を１回行い、ついで、１２０℃で２時間乾燥し、６００℃で２時間焼成した。過剰の硫酸アンモニウムの水溶液でイオン交換を２回行い、充分洗浄した後、固形分濃度５０重量％に調整したゼオライトスラリーをステンレス製容器に充填し、６００℃で３時間、蒸し焼きにした。ついで、ゼオライトを粉砕した後、固形分濃度１０重量％のスラリーとし、これに硫酸を加えてアルミナの一部を溶解除去した。充分洗浄した後１２０℃で２時間乾燥し、４００℃で２時間焼成してゼオライト水分子吸着剤(4)を調製した。
ゼオライト水分子吸着剤(4)のＳiＯ2/Ａl2Ｏ3比は８．０、アルカリ含有量は０．３重量
％であった。
【００７９】
(5)ゼオライト水分子吸着剤
テトラエチルオルソシリケート（ＴＥＯＳ）（東京化成工業（株）製：ＳｉＯ2濃度２
８重量％）３４５．４ｇにテトラプロピルアンモニウムハイドロオキサイド（ＴＰＡＯＨ）水溶液（セイケムアジア（株）製：ＴＰＡＯＨ濃度４０重量％）７５．０ｇを添加した。
【００８０】
別途、イソプロピルアルコール（ＩＰＡ）６５．８ｇにアルミニウムイソプロポキシド（東京化成工業（株）製：Ａｌ2Ｏ3濃度２５重量％）１３．２ｇを溶解した。
ついで、ＴＥＯＳとＴＰＡＯＨとの混合（水）溶液にＡＩＰＯのＩＰＡ溶液を１．０時間で添加した。８０℃で３時間撹拌してアルコールを蒸発させた後、固形分濃度が８．４％となるように水により希釈し、オートクレーブに充填し、撹拌下、２時間で１６０℃に昇温し、４８時間水熱処理した。
【００８１】
濾過して合成母液と分離し、固形分を充分に洗浄し、１２０℃で２時間乾燥し、ついで、５５０℃で２時間焼成してゼオライト水分子吸着剤(5)を調製した。
ゼオライト水分子吸着剤(5)はＺＳＭ−５型ゼオライトであり、平均粒子径は０．５μ
ｍ、比表面積は３００ｍ2／ｇ、ＳiＯ2/Ａl2Ｏ3比は５０であった。
【００８２】
[実施例1]
ペルオキシチタン酸水溶液(1)の調製
１８．３ｇの４塩化チタンを純水で希釈してＴｉＯ2として１．０重量％含有する水溶
液を得た。これを撹拌しながら、濃度１５重量％のアンモニア水を添加し、ｐＨ９．５の白色スラリーを得た。このスラリーを濾過洗浄し、ＴｉＯ2として濃度１０．２重量％の
水和酸化チタンゲルのケーキを得た。このケーキと濃度５％過酸化水素液４００ｇを混合し、ついで８０℃で２時間加熱して溶解し、ＴｉＯ2として濃度１．０重量％のペルオキ
ソチタン酸水溶液(1)を得た。さらに、ＴｉＯ２濃度０．５％、エチレングリコール濃度
２０％となるように水およびペルオキソチタン酸水溶液にエチレングリコールを加えペルオキソチタン酸コーティング液(1)を得た。
【００８３】
酸化チタン薄膜(1)の形成
ペルオキソチタン酸コーティング溶液(1)をフッ素ドープした酸化スズを電極として形成
した透明ガラス基板にフレキソ印刷法で塗布し、自然乾燥し、引き続き低圧水銀ランプを用いて６０００ｍＪ／ｃｍ2の紫外線を照射してペルオキソ酸を分解させ、膜を硬化させ
た。さらに、４５０℃で３０分間加熱して硬化およびアニーリングを行って酸化チタン薄膜(1)を形成した。
得られた酸化チタン薄膜(1)の膜厚および窒素吸着法によって求めた細孔容積と平均細
孔径を表１に示した。
【００８４】
多孔質金属酸化物半導体膜(1)の形成
多孔質金属酸化物半導体膜形成用塗料（触媒化成工業(株)製：ＰＳＴ−１８ＮＲ、酸化チタンコロイド平均粒子径：２０ｎｍ、ＴiＯ2濃度１７重量％、エチルセルロース濃度７．０重量％、溶媒：テルピネオール）をスクリーン印刷、および乾燥を繰り返し行い、４５０℃での焼成により１３μｍの膜厚となるように繰返し、その後４５０℃での焼成アニーリングを行って多孔質金属酸化物半導体膜(1)を形成した。
【００８５】
得られた多孔質金属酸化物半導体膜(1)の膜厚および窒素吸着法によって求めた細孔容
積と平均細孔径を表に示した。また、多孔質金属酸化物半導体膜(1)の密着性を評価し、
結果を表１に示した。
【００８６】
光増感材の吸着
光増感材としてＤＹＥＳＯＬ社製Ｂ２色素を濃度０．１％となるようにエタノール溶液を調製した。この溶液に多孔質金属酸化物半導体膜(1)を形成したガラスを５時間漬込み
、取り出した後エタノール水溶液で洗浄し、色素を吸着させた。色素の吸着量は、多孔質金属酸化物半導体膜の比表面積１ｃｍ2あたり１８０μｇであった。
【００８７】
電解質溶液(1)の調製
先ず、溶媒としてはイオン性液体であるメチルプロピルイミダゾリウムトリシアノメチレートにＩ２を０．３Ｍ、ＬｉＩを０．５Ｍおよびｔｅｒｔ−ブチルピリジンを０．５８Ｍとなるように溶解したものを用いた。
電解質溶液の水分含有量を測定したところ１００ｐｐｍｐｐｍであった。
この電解質溶液１０００ｇに、先に調製したゼオライト水分子吸着剤(1)２ｇを混合し
て水分子吸着剤を含む電解質溶液(1)を調製した。
【００８８】
光電気セル(1)の作成
前記で調製した電極を一方の電極とし、他方の電極としてフッ素ドープした酸化スズを電極として形成し、その上に白金を担持した透明ガラス基板を対向して配置し、側面を樹脂にてシールし、電極間に上記の電解質溶液(1)を封入し、さらに電極間をリード線で接
続して光電気セル(1)を作成した。
【００８９】
光電気セル性能評価(1)
光電気セル(1)は、ソーラーシュミレーターで１００Ｗ／ｍ2の強度の光を入射角９０°（セル面と９０°）で照射して、Ｖｏｃ（開回路状態の電圧）、Ｊｏｃ（回路を短絡したときに流れる電流の密度）、ＦＦ（曲線因子）およびη（変換効率）を測定し結果を表１に示した。
【００９０】
光電気セル性能評価(2)
光電気セル(1)を（乾燥雰囲気下）３０℃で３０日放置した後、再び同様の測定を行っ
た。結果を表１に示した。
【００９１】
[実施例２]
電解質溶液(2)の調製
実施例１において、ゼオライト水分子吸着剤(1)１ｇを混合した以外は同様にして水分
子吸着剤を含む電解質溶液(2)を調製した。
【００９２】
光電気セル(2)の作成
実施例１において、水分子吸着剤を含む電解質溶液(2)を用いた以外は同様にして光電
気セル(2)を作成した。
光電気セル(2)について光電気セル性能評価(1)および 光電気セル性能評価(2)を行った。結果を表１に示した。
【００９３】
[実施例３]
電解質溶液(3)の調製
実施例１において、ゼオライト水分子吸着剤(1)５ｇを混合した以外は同様にして水分
子吸着剤を含む電解質溶液(3)を調製した。
【００９４】
光電気セル(3)の作成
実施例１において、水分子吸着剤を含む電解質溶液(3)を用いた以外は同様にして光電
気セル(3)を作成した。
光電気セル(3)について光電気セル性能評価(1)および光電気セル性能評価(2)を行った
。結果を表１に示した。
【００９５】
[実施例4]
電解質溶液(4)の調製
実施例１において、ゼオライト水分子吸着剤(2)２ｇを混合した以外は同様にして水分
子吸着剤を含む電解質溶液(4)を調製した。
【００９６】
光電気セル(4)の作成
実施例１において、水分子吸着剤を含む電解質溶液(4)を用いた以外は同様にして光電
気セル(4)を作成した。
光電気セル(4)について光電気セル性能評価(1)および 光電気セル性能評価(2)を行った。結果を表１に示した。
【００９７】
[実施例5]
電解質溶液(5)の調製
実施例１において、ゼオライト水分子吸着剤(3)２ｇを混合した以外は同様にして水分
子吸着剤を含む電解質溶液(5)を調製した。
【００９８】
光電気セル(5)の作成
実施例１において、水分子吸着剤を含む電解質溶液(5)を用いた以外は同様にして光電
気セル(5)を作成した。
光電気セル(5)について光電気セル性能評価(1)および 光電気セル性能評価(2)を行った。結果を表１に示した。
【００９９】
[実施例6]
電解質溶液(6)の調製
実施例１において、ゼオライト水分子吸着剤(4)５ｇを混合した以外は同様にして水分
子吸着剤を含む電解質溶液(6)を調製した。
【０１００】
光電気セル(6)の作成
実施例１において、水分子吸着剤を含む電解質溶液(6)を用いた以外は同様にして光電
気セル(6)を作成した。
光電気セル(6)について光電気セル性能評価(1)および 光電気セル性能評価(2)を行った。結果を表１に示した。
【０１０１】
[実施例7]
電解質溶液(7)の調製
実施例１において、ゼオライト水分子吸着剤(5)１０ｇを混合した以外は同様にして水
分子吸着剤を含む電解質溶液(7)を調製した。
【０１０２】
光電気セル(7)の作成
実施例１において、水分子吸着剤を含む電解質溶液(7)を用いた以外は同様にして光電
気セル(7)を作成した。
光電気セル(7)について光電気セル性能評価(1)および 光電気セル性能評価(2)を行った。結果を表１に示した。
【０１０３】
[実施例8]
電解質溶液(8)の調製
実施例１と同様にして調製した水分含有量１００ｐｐｍの電解質溶液にさらに水を水分含有量１０００ｐｐｍとなるように加え、これに、先に調製したゼオライト水分子吸着剤(1)５ｇを混合して水分子吸着剤を含む電解質溶液(8)を調製した。
【０１０４】
光電気セル(8)の作成
実施例１において、水分子吸着剤を含む電解質溶液(8)を用いた以外は同様にして光電
気セル(8)を作成した。
光電気セル(8)について光電気セル性能評価(1)および 光電気セル性能評価(2)を行った。結果を表１に示した。
【０１０５】
[比較例1]
電解質溶液(R1)
実施例１において、ゼオライト水分子吸着剤(1)を加えることなく、水分含有量１００
ｐｐｍの電解質溶液を電解質溶液(R1)として用いた。
【０１０６】
光電気セル(R1)の作成
実施例１において、電解質溶液(R1)を用いた以外は同様にして光電気セル(R1)を作成した。
光電気セル(R1)について光電気セル性能評価(1)および 光電気セル性能評価(2)を行っ
た。結果を表１に示した。
【０１０７】
[比較例２]
電解質溶液(R2)
比較例１の電解質溶液(R1)に水分含有量が１０００ｐｐｍとなるように水分を加えてを電解質溶液(R2)を調製した。
【０１０８】
光電気セル(R2)の作成
実施例１において、電解質溶液(R2)を用いた以外は同様にして光電気セル(R2)を作成し
た。
光電気セル(R2)について光電気セル性能評価(1)および 光電気セル性能評価(2)を行っ
た。結果を表１に示した。
【０１０９】
【表１】
2010073543.tif 000003
【図面の簡単な説明】
【０１１０】
【図１】本発明の光電気セルの１例を示す概略断面図である。
【符号の説明】
【０１１１】
１・・・・・電極層(1)
２・・・・・半導体膜(1)
３・・・・・電極層(2)
４・・・・・電解質層(2)
５・・・・・基板(1)
６・・・・・基板(2)
７・・・・・酸化チタン薄膜
【図１】
2010073543.tif 000004